(57)【要約】【課題】充放電効率が優れるリチウムイオン二次電池用負極活物質、リチウムイオン二次電池用負極およびリチウムイオン二次電池を提供する。【解決手段】リチウムイオン二次電池用負極活物質は、リチウムイオンの吸蔵および放出が可能な活物質粒子と、前記活物質粒子の表面の少なくとも一部に備えられた被膜とを有し、前記被膜がチタンと１〜３価の特定の金属とを含み、かつ酸素欠陥を有するチタン酸化物を含む。リチウムイオン二次電池用負極は、負極集電体と、前記負極集電体の少なくとも一方の面に設けられた負極活物質層とを有し、前記負極活物質層が、上記のリチウムイオン二次電池用負極活物質を含む。リチウムイオン二次電池は、正極と、負極と、前記正極と前記負極との間に介在するセパレータと、電解質とを備え、前記負極が、上記のリチウムイオン二次電池用負極である。【選択図】図１
2018190519.tif 000002
【特許請求の範囲】
【請求項１】
リチウムイオンの吸蔵および放出が可能な活物質粒子と、前記活物質粒子の表面の少なくとも一部に備えられた被膜とを有し、
前記被膜が、下記式（１）で表されるチタン酸化物を含むリチウムイオン二次電池用負極活物質：
Ｔｉ１−ａ−ｂ−ｃＡａＢｂＣｃＯ２−ｙ  ・・・（１）
ただし、式（１）中、Ａは、ＫおよびＮａからなる群より選ばれる一つ以上の１価金属であり、Ｂは、Ｍｇ、ＣａおよびＳｒからなる群より選ばれる一つ以上の２価金属であり、Ｃは、Ａｌ、Ｙ、ＬａおよびＢｉからなる群より選ばれる一つ以上の３価金属であり、ａは、０≦ａ≦０．１３３を満たす数であり、ｂは、０≦ｂ≦０．２００を満たす数であり、ｃは、０≦ｃ≦０．４００を満たす数であって、ａ＋ｂ＋ｃは、０＜ａ＋ｂ＋ｃ≦０．７３３を満たし、ｙは酸素の格子欠陥量であり、０．０１≦ｙ＜１．５ａ＋ｂ＋０．５ｃを満たす数である。
【請求項２】
前記式（１）中の前記ａが、０＜ａ≦０．１３３を満たす数である請求項１に記載のリチウムイオン二次電池用負極活物質。
【請求項３】
前記式（１）中の前記ｂが、０＜ｂ≦０．２００を満たす数である請求項１に記載のリチウムイオン二次電池用負極活物質。
【請求項４】
前記式（１）中の前記ｃが、０＜ｃ≦０．４００を満たす数である請求項１に記載のリチウムイオン二次電池用負極活物質。
【請求項５】
前記リチウム含有チタン酸化物が、Ｎａ、Ｍｇ、Ａｌのうちの少なくとも一つの金属を含む請求項１に記載のリチウムイオン二次電池用負極活物質。
【請求項６】
負極集電体と、前記負極集電体の少なくとも一方の面に設けられた負極活物質層とを有する負極であって、
前記負極活物質層が、請求項１〜５のいずれか一項に記載のリチウムイオン二次電池用負極活物質を含むリチウムイオン二次電池用負極。
【請求項７】
正極と、負極と、前記正極と前記負極との間に介在するセパレータと、電解質とを備えたリチウムイオン二次電池であって、
前記負極が、請求項６に記載のリチウムイオン二次電池用負極であるリチウムイオン二次電池。
【発明の詳細な説明】
【技術分野】
【０００１】
本発明は、リチウムイオン二次電池用負極活物質、リチウムイオン二次電池用負極およびリチウムイオン二次電池に関する。
【背景技術】
【０００２】
リチウムイオン二次電池は、エネルギー密度が高いことから、ノート型のパーソナルコンピューターなどの携帯型電子機器や携帯電話機などの通信機器の電源、自動車用の電源として幅広く応用されている。このリチウムイオン二次電池は、一般に、正極と、負極と、正極と負極との間に介在するセパレータと、正極と負極との間でイオンの移動を可能にするための電解質から構成されている。昨今、携帯型電子機器や通信機器等の小型化、軽量化の観点から、更なる高エネルギー密度のリチウムイオン二次電池が強く要望されている。また、自動車用電池においては長寿命化が強く要望されている。
【０００３】
ところで、ケイ素（Ｓｉ）やケイ素酸化物（ＳｉＯｘ）などの金属または金属酸化物などの負極活物質粒子は、現在実用化されている黒鉛の理論容量３７２ｍＡｈ／ｇより遙かに高い理論容量を示すことから、電池の高エネルギー密度化において最も期待される材料である。しかし、ケイ素やケイ素酸化物は、その理論容量が大きく、リチウムイオンの挿入脱離の際の膨張収縮が大きいため、微粉化を生じる。微粉化して脱落した活物質は、孤立化することによって充放電反応に寄与できなくなるため、充放電効率が低下してしまう問題があった。さらに、充放電効率の低下に伴って、充分な充放電サイクルを得ることができなかった。
【０００４】
このような課題に対して、負極活物質粒子の表面を被膜で被覆することが検討されている。特許文献１、２では、負極活物質粒子の表面を、ケイ素（Ｓｉ）、チタン（Ｔｉ）、アルミニウム（Ａｌ）およびジルコニウム（Ｚｒ）からなる群より選ばれた少なくとも１種の元素を含む酸化物、窒化物又は炭化物などのセラミックスで被覆することが提案されている。また、特許文献３では、負極活物質粒子の表面を、ＴｉＯ２あるいはＺｒＯ２などの金属酸化物で被覆することが提案されている。
【先行技術文献】
【特許文献】
【０００５】
【特許文献１】特開２００４−３３５３３４号公報
【特許文献２】特開２００４−３３５３３５号公報
【特許文献３】特開２００７−１４１６６６号公報
【発明の概要】
【発明が解決しようとする課題】
【０００６】
しかしながら、本発明者の検討によると、負極活物質粒子の表面を特許文献１〜３に記載されている被膜で被覆すると、充放電効率が低下することがあった。
本発明の目的は、前記事情に鑑みてなされたものであり、充放電効率が優れるリチウムイオン二次電池用負極活物質、リチウムイオン二次電池用負極およびリチウムイオン二次電池を提供することにある。
【課題を解決するための手段】
【０００７】
本発明者は、負極活物質粒子の少なくとも一部を、チタンと１〜３価の特定の金属とを含み、かつ酸素欠陥を有するチタン酸化物を含む被膜で被覆することによって、負極活物質粒子の充放電効率が向上することを見出した。
すなわち、本発明は、上記課題を解決するため、以下の手段を提供する。
【０００８】
（１）第１の態様にかかるリチウムイオン二次電池用負極活物質は、リチウムイオンの吸蔵および放出が可能な活物質粒子と、前記活物質粒子の表面の少なくとも一部に備えられた被膜とを有し、前記被膜が、下記式（１）で表されるチタン酸化物を含む。
Ｔｉ１−ａ−ｂ−ｃＡａＢｂＣｃＯ２−ｙ  ・・・（１）
ただし、式（１）中、Ａは、ＫおよびＮａからなる群より選ばれる一つ以上の１価金属であり、Ｂは、Ｍｇ、ＣａおよびＳｒからなる群より選ばれる一つ以上の２価金属であり、Ｃは、Ａｌ、Ｙ、ＬａおよびＢｉからなる群より選ばれる一つ以上の３価金属であり、ａは、０≦ａ≦０．１３３を満たす数であり、ｂは、０≦ｂ≦０．２００を満たす数であり、ｃは、０≦ｃ≦０．４００を満たす数であって、ａ＋ｂ＋ｃは、０＜ａ＋ｂ＋ｃ≦０．７３３を満たし、ｙは酸素の格子欠陥量であり、０．０１≦ｙ＜１．５ａ＋ｂ＋０．５ｃを満たす数である。
【０００９】
（２）上記態様にかかるリチウムイオン二次電池用負極活物質は、前記式（１）中の前記ａが、０＜ａ≦０．１３３を満たす数であってもよい。
【００１０】
（３）上記態様にかかるリチウムイオン二次電池用負極活物質は、前記式（１）中の前記ｂが、０＜ｂ≦０．２００を満たす数であってもよい。
【００１１】
（４）上記態様にかかるリチウムイオン二次電池用負極活物質は、前記式（１）中の前記ｃが、０＜ｃ≦０．４００を満たす数であってもよい。
【００１２】
（５）上記態様にかかるリチウムイオン二次電池用負極活物質は、前記リチウム含有チタン酸化物が、Ｎａ、Ｍｇ、Ａｌのうちの少なくとも一つの金属を含んでいてもよい。
【００１３】
（６）第２の態様にかかるリチウムイオン二次電池用負極は、負極集電体と、前記負極集電体の少なくとも一方の面に設けられた負極活物質層とを有する負極であって、前記負極活物質層が、上記第１の態様にかかるリチウムイオン二次電池用負極活物質を含む。
【００１４】
（７）第３の態様にかかるリチウムイオン二次電池は、正極と、負極と、前記正極と前記負極との間に介在するセパレータと、電解質とを備えたリチウムイオン二次電池であって、前記負極が、上記第２の態様にかかるリチウムイオン二次電池用負極である。
【発明の効果】
【００１５】
本発明によれば、初期充放電効率が優れるリチウムイオン二次電池用負極活物質、リチウムイオン二次電池用負極およびリチウムイオン二次電池を提供することができる。
【図面の簡単な説明】
【００１６】
【図１】本実施形態にかかるリチウムイオン二次電池の断面模式図である。
【発明を実施するための形態】
【００１７】
以下、本実施形態について、図を適宜参照しながら詳細に説明する。以下の説明で用いる図面は、本発明の特徴をわかりやすくするために便宜上特徴となる部分を拡大して示している場合があり、各構成要素の寸法比率などは実際とは異なっていることがある。以下の説明において例示される材料、寸法等は一例であって、本発明はそれらに限定されるものではなく、その要旨を変更しない範囲で適宜変更して実施することが可能である。
【００１８】
［リチウムイオン二次電池］
図１は、本実施形態にかかるリチウムイオン二次電池の断面模式図である。図１に示すリチウムイオン二次電池１００は、主として積層体４０、積層体４０を密閉した状態で収容するケース５０、及び積層体４０に接続された一対のリード６０、６２を備えている。また図示されていないが、積層体４０とともに電解質が、ケース５０内に収容されている。
【００１９】
積層体４０は、正極２０と負極３０とが、セパレータ１０を挟んで対向配置されたものである。正極２０は、板状（膜状）の正極集電体２２上に正極活物質層２４が設けられたものである。負極３０は、板状（膜状）の負極集電体３２上に負極活物質層３４が設けられたものである。
【００２０】
正極活物質層２４及び負極活物質層３４は、セパレータ１０の両側にそれぞれ接触している。正極集電体２２及び負極集電体３２の端部には、それぞれリード６２、６０が接続されており、リード６０、６２の端部はケース５０の外部にまで延びている。図１では、ケース５０内に積層体４０が一つの場合を例示したが、複数積層されていてもよい。
【００２１】
「負極」
負極３０は、負極集電体３２と、負極集電体３２の上に設けられた負極活物質層３４とを有する。
【００２２】
（負極集電体）
負極集電体３２は、導電性の板材であればよく、例えば、アルミニウム、電解銅箔、圧延銅箔、ニッケル箔、ＳＵＳ箔の金属薄板を用いることができる。
【００２３】
（負極活物質層）
負極活物質層３４は、負極活物質と負極バインダーとを有し、必要に応じて負極導電材を有する。
【００２４】
（負極活物質）
本実施形態のリチウムイオン二次電池用負極活物質は、リチウムイオンの吸蔵および放出が可能な活物質粒子と、この活物質粒子の表面の少なくとも一部に備えられた被膜とを有する。被膜は、活物質粒子の表面の全体に備えられていることが好ましい。なお、被膜の有無および組成は、ＸＰＳ（Ｘ線光電子分光法）によって確認することができる。
【００２５】
負極活物質粒子の材料としては、公知のリチウムイオン二次電池用の負極活物質として利用されている各種の材料を使用できる。負極活物質の材料の例としては、例えば、炭素材料、ケイ素、ＳｉＯｘ（０＜ｘ＜２）で表されるケイ素酸化物などのケイ素含有化合物、金属リチウム、リチウムと合金を形成する金属およびこれらの合金、二酸化スズ等の酸化物を主体とする非晶質の化合物、チタン酸リチウム（Ｌｉ４Ｔｉ５Ｏ１２）を挙げることができる。炭素材料の例としては、黒鉛（天然黒鉛、人造黒鉛）、カーボンナノチューブ、難黒鉛化炭素、易黒鉛化炭素、低温度焼成炭素などを挙げることができる。金属リチウムと合金を形成する金属の例としては、アルミニウム、シリコン、スズなどを挙げることができる。負極活物質粒子は、平均粒子径が０．０１μｍ以上５０μｍ以下の範囲にあることが好ましい。より好ましくは０．１μｍ以上１０μｍ以下の範囲にある。
【００２６】
上記活物質粒子の表面に備えられた被膜は、下記式（１）で表されるチタン酸化物を含む。
Ｔｉ１−ａ−ｂ−ｃＡａＢｂＣｃＯ２−ｙ  ・・・（１）
【００２７】
式（１）中、Ａは、ＫおよびＮａからなる群より選ばれる一つ以上の１価金属である。Ｂは、Ｍｇ、ＣａおよびＳｒからなる群より選ばれる一つ以上の２価金属である。Ｃは、Ａｌ、Ｙ、ＬａおよびＢｉからなる群より選ばれる一つ以上の３価金属である。
【００２８】
ａは、０≦ａ≦０．１３３を満たす数であり、ｂは、０≦ｂ≦０．２００を満たす数であり、ｃは、０≦ｃ≦０．４００を満たす数であって、ａ＋ｂ＋ｃは、０＜ａ＋ｂ＋ｃ≦０．７３３を満たす。
ｙは酸素の格子欠陥量であり、０．０１≦ｙ＜１．５ａ＋ｂ＋０．５ｃを満たす数である。
【００２９】
上記のチタン酸化物が表面に備えられている本実施形態の負極活物質をリチウムイオン二次電池に用いることによって、充放電効率が向上する理由としては次のように考えられる。
上記のチタン酸化物は、酸素の格子欠陥を有する酸素欠損型チタン酸化物である。酸素欠陥型チタン酸化物（ＴｉＯ２−ｙ）は、酸素の格子欠陥が存在することによって、酸化物全体としてプラスに帯電し、電子ｅ−を吸着し易い状態となるので、導電率が高くなる。この導電性が高い酸素欠陥型チタン酸化物が活物質の表面に存在することによって、活物質同士の間の電気抵抗が低減し、電極全体の導電性が向上する。これにより、酸素欠陥型チタン酸化物を含む被膜が表面に備えられている本実施形態の負極活物質を用いたリチウムイオン二次電池は、充放電効率が向上する。
【００３０】
上記の酸素欠陥型チタン酸化物では、酸素の格子欠損が少なくなると、上記の効果が発現しにくくなるおそれがある。一方、酸素の格子欠損が多くなりすぎると、チタン酸化物の結晶構造が不安定となり、継時的にリチウムイオンの伝導性が低下するおそれがある。このため本実施形態では、式（１）において、酸素の格子欠陥量を表すｙを、０．０１≦ｙ≦０．２を満たす数と設定している。したがって、式（１）におけるａ、ｂ、ｃの各値は、０．０１≦ｙ≦０．２を満たす範囲内で種々調整することが好ましい。
【００３１】
本実施形態の酸素欠陥型チタン酸化物は、１〜３価の金属を含む。１〜３価の金属を含むことによって、チタン酸化物は価電子数のバランスがずれて、格子欠陥が形成されやすくなる。なお、１〜３価の金属は、１種を単独で使用してもよいし、２種以上を組合せて使用してもよい。
【００３２】
酸素欠陥型チタン酸化物が、Ｋ、Ｎａなどの１価金属を含む場合は、１価金属とチタンのモル比（１価金属／チタン）は０．００７以上０．１５４以下の範囲にあることが好ましい。１価金属をこの範囲で含むことによって、チタン酸化物は格子欠陥がより形成されやすくなる。
【００３３】
酸素欠陥型チタン酸化物が、Ｍｇ、Ｃａ、Ｓｒなどの２価金属を含む場合は、２価金属とチタンのモル比（２価金属／チタン）は０．０１０以上０．２５０以下の範囲にあることが好ましい。２価金属をこの範囲で含むことによって、チタン酸化物は格子欠陥がより形成されやすくなる。
【００３４】
酸素欠陥型チタン酸化物が、Ａｌ、Ｙ、Ｌａ、Ｂｉなどの３価金属を含む場合は、３価金属とチタンのモル比（３価金属／チタン）は０．０２０以上０．６６７以下の範囲にあることが好ましい。３価金属をこの範囲で含むことによって、チタン酸化物は格子欠陥がより形成されやすくなる。
【００３５】
酸素欠陥型チタン酸化物は、Ｎａ、Ｍｇ、Ａｌのうちの少なくとも１種を含有することが好ましい。これらの金属を含むことによって、チタン酸化物は格子欠陥がより形成されやすくなる。
【００３６】
酸素欠陥型チタン酸化物は、例えば、下記の式（２）〜（４）で表される化合物であることが好ましい。
（２）Ｔｉ１−ａＮａａＯ２−ｙ（０＜ａ≦０．１３３、０．０１≦ｙ≦０．２）
（３）Ｔｉ１−ｂＭｇｂＯ２（０＜ｂ≦０．２００、０．０１≦ｙ≦０．２）
（４）Ｔｉ１−ｃＡｌｃＯ２（０＜ｃ≦０．４００、０．０１≦ｙ≦０．２）
【００３７】
（負極活物質の製造方法）
本実施形態の負極活物質は、例えば、次のように製造することができる。
溶媒に、チタンのアルコキシドと、添加金属のアルコキシドとを溶解させた被膜形成用の溶液（Ａ液）を調製する。また、溶媒に微量の水分と、リチウムイオンの吸蔵および放出が可能な活物質粒子とを分散させた活物質粒子分散液（Ｂ液）を調製する。次いで、Ｂ液を撹拌しながら、Ｂ液にＡ液を投入した後、チタンのアルコキシドと添加金属のアルコキシドとを加水分解および縮合重合させて、活物質粒子の表面に、添加金属を含むチタン酸化物のゾルの被膜を形成させる。そして、ゾルの被膜が形成された活物質粒子を回収して、純水やアルコールで洗浄した後、減圧しながら乾燥する。
【００３８】
（負極導電材）
導電材としては、例えば、カーボンブラック類等のカーボン粉末、カーボンナノチューブ、炭素材料、銅、ニッケル、ステンレス、鉄等の金属微粉、炭素材料及び金属微粉の混合物、ＩＴＯ等の導電性酸化物が挙げられる。これらの中でも、アセチレンブラックやエチレンブラック等のカーボン粉末が特に好ましい。負極活物質３６のみで十分な導電性を確保できる場合は、リチウムイオン二次電池１００は導電材を含んでいなくてもよい。
【００３９】
（負極バインダー）
バインダーは、活物質同士を結合すると共に、活物質と負極集電体３２とを結合する。バインダーは、上述の結合が可能なものであればよく、例えば、ポリフッ化ビニリデン（ＰＶＤＦ）、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、エチレン−テトラフルオロエチレン共重合体（ＥＴＦＥ）、ポリクロロトリフルオロエチレン（ＰＣＴＦＥ）、エチレン−クロロトリフルオロエチレン共重合体（ＥＣＴＦＥ）、ポリフッ化ビニル（ＰＶＦ）等のフッ素樹脂が挙げられる。
【００４０】
また、上記の他に、バインダーとして、例えば、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰ−ＴＦＥ系フッ素ゴム）、ビニリデンフルオライド−ペンタフルオロプロピレン系フッ素ゴム（ＶＤＦ−ＰＦＰ系フッ素ゴム）、ビニリデンフルオライド−ペンタフルオロプロピレン−テトラフルオロエチレン系フッ素ゴム（ＶＤＦ−ＰＦＰ−ＴＦＥ系フッ素ゴム）、ビニリデンフルオライド−パーフルオロメチルビニルエーテル−テトラフルオロエチレン系フッ素ゴム（ＶＤＦ−ＰＦＭＶＥ−ＴＦＥ系フッ素ゴム）、ビニリデンフルオライド−クロロトリフルオロエチレン系フッ素ゴム（ＶＤＦ−ＣＴＦＥ系フッ素ゴム）等のビニリデンフルオライド系フッ素ゴムを用いてもよい。
【００４１】
また、バインダーとして電子伝導性の導電性高分子やイオン伝導性の導電性高分子を用いてもよい。電子伝導性の導電性高分子としては、例えば、ポリアセチレン等が挙げられる。この場合は、バインダーが導電材の機能も発揮するので導電材を添加しなくてもよい。イオン伝導性の導電性高分子としては、例えば、高分子化合物（ポリエチレンオキシド、ポリプロピレンオキシド等のポリエーテル系高分子化合物、ポリフォスファゼン等）のモノマーと、ＬｉＣｌＯ４、ＬｉＢＦ４、ＬｉＰＦ６等のリチウム塩又はリチウムを主体とするアルカリ金属塩と、を複合化させたもの等が挙げられる。複合化に使用する重合開始剤としては、例えば、上記のモノマーに適合する光重合開始剤または熱重合開始剤が挙げられる。
【００４２】
またこの他に、バインダーとして、例えば、セルロース、スチレン・ブタジエンゴム、エチレン・プロピレンゴム、ポリイミド樹脂、ポリアミド樹脂、ポリアミドイミド樹脂、ポリアクリル樹脂等を用いてもよい。
【００４３】
負極活物質層３４中の負極活物質３６、導電材及びバインダーの含有量は特に限定されない。負極活物質層３４における負極活物質３６の構成比率は、質量比で６５％以上９８％以下であることが好ましい。また負極活物質層３４における導電材の構成比率は、質量比で０％以上２０％以下であることが好ましく、負極活物質層３４におけるバインダーの構成比率は、質量比で２．０％以上３５％以下であることが好ましい。
【００４４】
負極活物質とバインダーの含有量を上記範囲とすることにより、バインダーの量が少なすぎて強固な負極活物質層を形成できなくなることを防ぐことができる。また、電気容量に寄与しないバインダーの量が多くなり、十分な体積エネルギー密度を得ることが困難となる傾向も抑制できる。
【００４５】
「正極」
正極２０は、正極集電体２２と、正極集電体２２の上に設けられた正極活物質層２４とを有する。
【００４６】
（正極集電体）
正極集電体２２は、導電性の板材であればよく、例えば、アルミニウム、銅、ニッケル箔の金属薄板を用いることができる。
【００４７】
（正極活物質層）
正極活物質層２４に用いる正極活物質は、リチウムイオンの吸蔵及び放出、リチウムイオンの脱離及び挿入（インターカレーション）、又は、リチウムイオンとリチウムイオンのカウンターアニオン（例えば、ＰＦ６−）とのドープ及び脱ドープを可逆的に進行させることが可能な電極活物質を用いることができる。
【００４８】
例えば、コバルト酸リチウム（ＬｉＣｏＯ２）、ニッケル酸リチウム（ＬｉＮｉＯ２）、マンガン酸リチウム（ＬｉＭｎＯ２）、リチウムマンガンスピネル（ＬｉＭｎ２Ｏ４）、及び、一般式：ＬｉＮｉｘＣｏｙＭｎｚＭａＯ２（ｘ＋ｙ＋ｚ＋ａ＝１、０≦ｘ＜１、０≦ｙ＜１、０≦ｚ＜１、０≦ａ＜１、ＭはＡｌ、Ｍｇ、Ｎｂ、Ｔｉ、Ｃｕ、Ｚｎ、Ｃｒより選ばれる１種類以上の元素）で表される複合金属酸化物、リチウムバナジウム化合物（ＬｉＶ２Ｏ５）、オリビン型ＬｉＭＰＯ４（ただし、Ｍは、Ｃｏ、Ｎｉ、Ｍｎ、Ｆｅ、Ｍｇ、Ｎｂ、Ｔｉ、Ａｌ、Ｚｒより選ばれる１種類以上の元素又はＶＯを示す）、チタン酸リチウム（Ｌｉ４Ｔｉ５Ｏ１２）、ＬｉＮｉｘＣｏｙＡｌｚＯ２（０．９＜ｘ＋ｙ＋ｚ＜１．１）等の複合金属酸化物、ポリアセチレン、ポリアニリン、ポリピロール、ポリチオフェン、ポリアセンなどが挙げられる。
【００４９】
（導電材）
導電材は、例えば、カーボンブラック類等のカーボン粉末、カーボンナノチューブ、炭素材料、銅、ニッケル、ステンレス、鉄等の金属微粉、炭素材料及び金属微粉の混合物、ＩＴＯ等の導電性酸化物が挙げられる。正極活物質のみで十分な導電性を確保できる場合は、リチウムイオン二次電池１００は導電材を含んでいなくてもよい。
【００５０】
（正極バインダー）
正極に用いるバインダーは負極と同様のものを使用できる。
【００５１】
正極活物質層２４における正極活物質の構成比率は、質量比で８０％以上９６％以下であることが好ましい。また正極活物質層２４における導電材の構成比率は、質量比で２．０％以上１０％以下であることが好ましく、正極活物質層２４におけるバインダーの構成比率は、質量比で２．０％以上１０％以下であることが好ましい。
【００５２】
「セパレータ」
セパレータ１０は、電気絶縁性の多孔質構造から形成されていればよく、例えば、ポリエチレン、ポリプロピレン又はポリオレフィンからなるフィルムの単層体、積層体や上記樹脂の混合物の延伸膜、或いはセルロース、ポリエステル及びポリプロピレンからなる群より選択される少なくとも１種の構成材料からなる繊維不織布が挙げられる。
【００５３】
「電解質」
電解質は、正極活物質層２４、負極活物質層３４、及び、セパレータ１０の内部に含有させるものである。電解質としては、特に限定されず、例えば、本実施形態では、リチウム塩を含む電解液（電解質水溶液、有機溶媒を使用する電解質溶液）を使用することができる。ただし、電解質水溶液は電気化学的に分解電圧が低いことにより、充電時の耐用電圧が低く制限されるので、有機溶媒を使用する電解液（非水電解質溶液）であることが好ましい。電解液としては、リチウム塩を非水溶媒（有機溶媒）に溶解したものが好適に使用される。リチウム塩としては特に限定されず、リチウムイオン二次電池の電解質として用いられるリチウム塩を用いることができる。例えば、ＬｉＰＦ６、ＬｉＣｌＯ４、ＬｉＢＦ４、ＬｉＣＦ３ＳＯ３、ＬｉＣＦ３ＣＦ２ＳＯ３、ＬｉＣ（ＣＦ３ＳＯ２）３、ＬｉＮ（ＣＦ３ＳＯ２）２、ＬｉＮ（ＣＦ３ＣＦ２ＳＯ２）２、ＬｉＮ（ＣＦ３ＳＯ２）（Ｃ４Ｆ９ＳＯ２）、ＬｉＮ（ＣＦ３ＣＦ２ＣＯ）２、ＬｉＢＯＢ等のリチウム塩が使用できる。なお、これらのリチウム塩は１種を単独で使用してもよいし、２種以上を組合せて使用してもよい。特に、電離度の観点から、ＬｉＰＦ６を含むことが好ましい。
【００５４】
また、有機溶媒としては、例えば、エチレンカーボネート、プロピレンカーボネート、フルオロエチレンカーボネート等の非プロトン性高誘電率溶媒や、ジメチルカーボネート、エチルメチルカーボネート、等の酢酸エステル類あるいはプロピオン酸エステル類等の非プロトン性低粘度溶媒が挙げられる。これらの非プロトン性高誘電率溶媒と非プロトン性低粘度溶媒を適当な混合比で併用することが望ましい。更には、イミダゾリウム、アンモニウム、及びピリジニウム型のカチオンを用いたイオン性液体を使用することができる。対アニオンは特に限定されるものではないが、ＢＦ４−、ＰＦ６−、（ＣＦ３ＳＯ２）２Ｎ−等が挙げられる。イオン性液体は前述の有機溶媒と混合して使用することが可能である。
電解液のリチウム塩の濃度は、電気伝導性の点から、０．５〜２．０Ｍが好ましい。なお、この電解質の温度２５℃における導電率は０．０１Ｓ／ｍ以上であることが好ましく、電解質塩の種類あるいはその濃度により調整される。
【００５５】
電解質を固体電解質やゲル電解質とする場合には、ポリ（ビニリデンフルオライド）等を高分子材料として含有することが可能である。
更に、本実施形態の電解液中には、必要に応じて各種添加剤を添加してもよい。添加剤としては、例えば、サイクル寿命向上を目的としたビニレンカーボネート、メチルビニレンカーボネート等や、過充電防止を目的としたビフェニル、アルキルビフェニル等や、脱酸や脱水を目的とした各種カーボネート化合物、各種カルボン酸無水物、各種含窒素及び含硫黄化合物が挙げられる。
【００５６】
「ケース」
ケース５０は、その内部に積層体４０及び電解液を密封するものである。ケース５０は、電解液の外部への漏出や、外部からのリチウムイオン二次電池１００内部への水分等の侵入等を抑止できる物であれば特に限定されない。
【００５７】
例えば、ケース５０として、図１に示すように、金属箔５２を高分子膜５４で両側からコーティングした金属ラミネートフィルムを利用できる。金属箔５２としては例えばアルミ箔を、高分子膜５４としてはポリプロピレン等の膜を利用できる。例えば、外側の高分子膜５４の材料としては融点の高い高分子、例えば、ポリエチレンテレフタレート（ＰＥＴ）、ポリアミド等が好ましく、内側の高分子膜５４の材料としてはポリエチレン（ＰＥ）、ポリプロピレン（ＰＰ）等が好ましい。
【００５８】
「リード」
リード６０、６２は、アルミ等の導電材料から形成されている。そして、公知の方法により、リード６０、６２を正極集電体２２、負極集電体３２にそれぞれ溶接し、正極２０の正極活物質層２４と負極３０の負極活物質層３４との間にセパレータ１０を挟んだ状態で、電解液と共にケース５０内に挿入し、ケース５０の入り口をシールする。
【００５９】
［リチウムイオン二次電池の製造方法］
次に、リチウムイオン二次電池１００を製造する方法について具体的に説明する。
【００６０】
まず、負極活物質、バインダー及び溶媒を混合して塗料を作製する。必要に応じ導電材を更に加えても良い。溶媒としては例えば、水、Ｎ−メチル−２−ピロリドン等を用いることができる。負極活物質、導電材、バインダーの構成比率は、質量比で６５ｗｔ％〜９８ｗｔ％：０ｗｔ％〜２０ｗｔ％：２．０ｗｔ％〜３５ｗｔ％であることが好ましい。これらの質量比は、全体で１００ｗｔ％となるように調整される。
【００６１】
塗料を構成するこれらの成分の混合方法は特に制限されず、混合順序もまた特に制限されない。上記塗料を、負極集電体３２に塗布する。塗布方法としては、特に制限はなく、通常電極を作製する場合に採用される方法を用いることができる。例えば、スリットダイコート法、ドクターブレード法が挙げられる。正極についても、同様に正極集電体２２上に正極用の塗料を塗布する。
【００６２】
続いて、正極集電体２２及び負極集電体３２上に塗布された塗料中の溶媒を除去する。除去方法は特に限定されない。例えば、塗料が塗布された正極集電体２２及び負極集電体３２を、８０℃〜１５０℃の雰囲気下で乾燥させればよい。
【００６３】
そして、このようにして正極活物質層２４、負極活物質層３４が形成された電極を必要に応じ、ロールプレス装置等によりプレス処理を行う。
【００６４】
次いで、正極活物質層２４を有する正極２０と、負極活物質層３４を有する負極３０と、正極と負極との間に介在するセパレータ１０と、電解液と、をケース５０内に封入する。
【００６５】
例えば、正極２０と、負極３０と、セパレータ１０とを積層し、正極２０及び負極３０を、積層方向に対して垂直な方向から、プレス器具で加熱加圧し、正極２０、セパレータ１０、及び負極３０を密着させる。そして、例えば、予め作製した袋状のケース５０に、積層体４０を入れる。
【００６６】
最後に電解液をケース５０内に注入することにより、リチウムイオン二次電池が作製される。なお、ケースに電解液を注入するのではなく、積層体４０を電解液に含浸させてもよい。
【００６７】
上述のように、本実施形態にかかる負極活物質は、負極活物質粒子の少なくとも一部が、チタンとリチウムとを含む特定のリチウム含有チタン酸化物を含む被膜で被覆されているので、導電性とＬｉイオンの伝導性が高くなると考えられる。このため、本実施形態にかかる負極活物質を含む負極３０を用いたリチウムイオン二次電池１００は、初期の充放電効率に優れる。
【００６８】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。
【実施例】
【００６９】
［実施例１］
２−エトキシエタノール１００ｍＬに、アセトニトリル３０ｍＬを投入し、次いでマグネシウムエトキシド［Ｍｇ（ＯＣ２Ｈ５）２］０．０１５ｇを投入した後、マグネチックスターラーで撹拌した。マグネシウムエトキシドが溶解した後、チタン（IV）テトラブトキシド，モノマー［Ｔｉ（ＯＣ４Ｈ９）４］５．０ｇを投入し、１時間撹拌してマグネシウムエトキシドとチタン（IV）テトラブトキシドの混合溶液を調製した。この溶液をＡ液とした。
２−エトキシエタノール１００ｍＬに、アセトニトリル３０ｍＬを投入し、次いでＳｉ粉末（平均粒径１μｍ）１００ｇを投入し、１時間撹拌した。次いで２８％濃度のアンモニア水７ｍＬを投入し、５分間撹拌して、Ｓｉ粉末の分散液を調製した。この分散液をＢ液とした。
【００７０】
次に、Ｂ液を撹拌しながら、Ｂ液にＡ液を投入し、その後、さらに１時間撹拌を続けてマグネシウムエトキシドとチタン（IV）テトラブトキシドを、アンモニア水中の水分によって加水分解および縮重合させて、Ｓｉ粉末の表面にマグネシウムを含むチタン酸化物のゾルの被膜を形成させた。撹拌後、２５℃で３０分間静置した。次いで、ろ過によりゾルの被膜が形成されたＳｉ粉末を回収し、純水とエタノールで洗浄した後、３０℃の真空乾燥オーブンにて乾燥した。次いで、被膜とＳｉ粉末との結着性を高めるため、４００℃のアルゴン雰囲気下にて焼成した。こうして被膜付のＳｉ粉末を作製し、これを実施例１の負極活物質とした。
【００７１】
［実施例２〜８］
Ａ液中のマグネシウムエトキシドとチタン（IV）テトラブトキシドの量を、生成する被膜中のＭｇとＴｉの比Ｍｇ／Ｔｉ（モル比）が、下記の表１に記載の値となるように配合したこと以外は、実施例１と同様にして被膜付のＳｉ粉末を作製し、これを実施例２〜８の負極活物質とした。
【００７２】
［比較例１］
実施例１で用いたＳｉ粉末（平均粒径１μｍ）を、比較例１の負極活物質とした。
【００７３】
［比較例２］
２−エトキシエタノール１００ｍＬに、アセトニトリル３０ｍＬを投入し、チタン（IV）テトラブトキシド，モノマー［Ｔｉ（ＯＣ４Ｈ９）４］５．０ｇを投入し、１時間撹拌してチタン（IV）テトラブトキシドの溶液を調製した。この溶液をＡ液としたこと以外は、実施例１と同様にして被膜付のＳｉ粉末を作製し、これを比較例２の負極活物質とした。
【００７４】
［評価］
実施例１〜８および比較例１、２で得られた負極活物質について、被膜の組成と充放電特性とを測定した。その結果を、下記の表１に示す。ただし、比較例１の負極活物質は被膜の組成は測定しなかった。
皮膜被膜の組成は下記の方法により測定した。充放電特性は、下記の方法により、負極活物質を用いて負極を作製し、この負極を用いて作製したハーフセルの充放電特性を測定した。
【００７５】
（１）被膜の組成
被膜中のＴｉ、ＭｇおよびＯの含有量を、ＸＰＳを用いて測定し、各元素の合計量に対する含有量（原子％）を算出した。そして、得られた各元素の含有量（原子％）から、Ｓｉ粉末の表面に形成された被膜の組成式を求めた。
【００７６】
（２）負極の作製
負極活物質と、導電助剤としてのアセチレンブラック（ＡＢ）とを混合して混合粉末を得た。また、Ｎ−メチルピロリドン（ＮＭＰ）にバインダーとしてのポリアミドイミド樹脂［日立化成社製、ＨＰＣ−１０００］を溶解させてバインダー溶液を調製した。負極活物質とＡＢの混合粉末、およびバインダー溶液を混合してスラリーを調製した。負極活物質、ＡＢおよびバインダー（固形分）の配合比は、質量比で８０：５：１５とした。調製したスラリーを、厚さ１０μｍの圧延銅箔（集電体）の表面にドクターブレードを用いて塗布し、圧延銅箔上に負極活物質層を形成した。その後、１１０℃で１時間乾燥し、負極活物質層からＮＭＰを揮発させて除去した。乾燥後、ロールプレス機により、集電体と負極活物質層を強固に密着接合させた。これを３００℃で１時間加熱硬化させて、活物質層の厚さが１０μｍ程度の電極とした。
【００７７】
（３）ハーフセルの作製
上記の（２）で作製した負極を評価極として用い、リチウムイオン二次電池（ハーフセル）を作製した。対極は、金属リチウム箔とした。その後、セパレータ（材質：ポリプロピレン）を評価極と対極との間に挟装して積層体とした。この積層体を電池ケースに収容した。また、電池ケースには、フルオロエチレンカーボネートとジメチルカーボネートとを４：６（体積比）で混合した混合溶媒にＬｉＰＦ６を１Ｍの濃度で溶解した非水電解質を注入した。電池ケースを密閉して、ハーフセルを得た。
【００７８】
（４）負極活物質の充放電特性評価
上記の（３）で作製したハーフセルについて、充放電試験［東洋システム社製、ＴＯＳＣＡＴ−３０００］を行って、負極活物質の充放電容量およびサイクル特性を評価した。まず２５℃の温度環境のもと、金属Ｌｉ基準で充電終止電圧０．０１Ｖまで０．０５Ｃの定電流で充電を行った後、放電終止電圧２．０Ｖまで０．０５Ｃの定電流で放電を行う操作を１サイクルとし、このサイクルを２サイクル実施した。
その後、０．２Ｃの定電流で充放電特性評価を行った。充放電試験は、充電終止電圧０．０１Ｖまで０．２Ｃの定電流で充電を行った後、放電終止電圧２．０Ｖまで０．２Ｃの定電流で放電を行う操作を１サイクルとし、このサイクルを２０サイクル実施した。表１に、初期充電容量、初期放電容量、初期放電効率、２０サイクル後の放電容量維持率を示す。なお、「充電」は評価極の負極活物質がＬｉを吸蔵する方向、「放電」は評価極の負極活物質がＬｉを放出する方向である。また、初期充電容量および初期放電容量は、それぞれ負極活物質の単位質量あたりの容量である。
【００７９】
【表１】
2018190519.tif 000003
【００８０】
表１から明らかなように、マグネシウムを本発明の範囲で含む酸素欠陥型チタン酸化物を含む被膜で被覆されたＳｉ粉末を負極活物質として用いた実施例１〜８は、被膜を有しないＳｉ粉末を負極活物質として用いた比較例１、酸化チタン（酸素量論型）を含む被膜で被覆されたＳｉ粉末を負極活物質として用いた比較例２と比較して、初期の負極活物質の単位質量あたりの放電容量と充放電効率とが向上し、さらに２０サイクル後の放電容量維持率も向上した。
【００８１】
［実施例９］
２−エトキシエタノール１００ｍＬに、アセトニトリル３０ｍＬを投入し、次いでアルミニウムｓｅｃ−ブトキシド液［Ａｌ（ＯＣＨＣＨ３ＣＨ２ＣＨ３）３］０．０６４ｇを投入した後、マグネチックスターラーで撹拌した。アルミニウムｓｅｃ−ブトキシドが溶解した後、チタン（IV）テトラブトキシド，モノマー［Ｔｉ（ＯＣ４Ｈ９）４］５ｇを投入し、１時間撹拌してアルミニウムｓｅｃ−ブトキシドとチタン（IV）テトラブトキシドの混合溶液を調製した。
実施例１と同様にしてＳｉ粉末の分散液を調製し、この分散液をＢ液とした。
【００８２】
次に、Ｂ液を撹拌しながら、Ｂ液にＡ液を投入し、その後、さらに１時間撹拌を続けてアルミニウムｓｅｃ−ブトキシドとチタン（IV）テトラブトキシドを、アンモニア水中の水分によって加水分解および縮重合させて、Ｓｉ粉末の表面にアルミニウムを含むチタン酸化物のゾルの被膜を形成させた。撹拌後、２５℃で３０分間静置した。次いで、ろ過によりゾルの被膜が形成されたＳｉ粉末を回収し、純水とエタノールで洗浄した後、３０℃の真空乾燥オーブンにて乾燥した。次いで、被膜とＳｉ粉末との結着性を高めるため、４００℃のアルゴン雰囲気下にて焼成した。こうして被膜付のＳｉ粉末を作製し、これを実施例９の負極活物質とした。
【００８３】
［実施例１０〜１６］
Ａ液中のアルミニウムｓｅｃ−ブトキシドとチタン（IV）テトラブトキシドを、生成する被膜中のＡｌとＴｉの比Ａｌ／Ｔｉ（モル比）が、下記の表２に記載の値となるように配合したこと以外は、実施例９と同様にして被膜付のＳｉ粉末を作製し、これを実施例１０〜１６の負極活物質とした。
【００８４】
［評価］
実施例９〜１６で得られた負極活物質について、上記の方法により、被膜の組成と充放電特性とを測定した。その結果を、下記の表２に示す。
【００８５】
【表２】
2018190519.tif 000004
【００８６】
表２から明らかなように、アルミニウムを本発明の範囲で含む酸素欠陥型チタン酸化物を含む被膜で被覆されたＳｉ粉末を負極活物質として用いた実施例９〜１６は、初期の負極活物質の単位質量あたりの放電容量と充放電効率とが向上し、さらに２０サイクル後の放電容量維持率も向上することが確認された。
【００８７】
［実施例１７］
２−エトキシエタノール１００ｍＬに、アセトニトリル３０ｍＬを投入し、次いでナトリウムｔｅｒｔ−ブトキシド［（ＣＨ３）３ＣＯＮａ］０．０１ｇを投入した後、マグネチックスターラーで撹拌した。アルミニウムｓｅｃ−ブトキシドが溶解した後、チタン（IV）テトラブトキシド，モノマー［Ｔｉ（ＯＣ４Ｈ９）４］５ｍＬを投入し、１時間撹拌してナトリウムｔｅｒｔ−ブトキシドとチタン（IV）テトラブトキシドの混合溶液を調製した。
実施例１と同様にしてＳｉ粉末の分散液を調製し、この分散液をＢ液とした。
【００８８】
次に、Ｂ液を撹拌しながら、Ｂ液にＡ液を投入し、その後、さらに１時間撹拌を続けてナトリウムｔｅｒｔ−ブトキシドとチタン（IV）テトラブトキシドを、アンモニア水中の水分によって加水分解および縮重合させて、Ｓｉ粉末の表面にナトリウムを含むチタン酸化物のゾルの被膜を形成させた。撹拌後、２５℃で３０分間静置した。次いで、ろ過によりゾルの被膜が形成されたＳｉ粉末を回収し、純水とエタノールで洗浄した後、３０℃の真空乾燥オーブンにて乾燥した。次いで、被膜とＳｉ粉末との結着性を高めるため、４００℃のアルゴン雰囲気下にて焼成した。こうして被膜付のＳｉ粉末を作製し、これを実施例１７の負極活物質とした。
【００８９】
［実施例１８〜２４］
Ａ液中のナトリウムｔｅｒｔ−ブトキシドとチタン（IV）テトラブトキシドを、生成する被膜中のＮａとＴｉの比Ｎａ／Ｔｉ（モル比）が、下記の表３に記載の値となるように配合したこと以外は、実施例１７と同様にして被膜付のＳｉ粉末を作製し、これを実施例１８〜２４の負極活物質とした。
【００９０】
［評価］
実施例１７〜２４で得られた負極活物質について、上記の方法により、被膜の組成と充放電特性とを測定した。その結果を、下記の表３に示す。
【００９１】
【表３】
2018190519.tif 000005
【００９２】
表３から明らかなように、ナトリウムを本発明の範囲で含む酸素欠陥型チタン酸化物を含む被膜で被覆されたＳｉ粉末を負極活物質として用いた実施例１７〜２４は、初期の負極活物質の単位質量あたりの放電容量と充放電効率とが向上し、さらに２０サイクル後の放電容量維持率も向上することが確認された。
【符号の説明】
【００９３】
１０…セパレータ、２０…正極、２２…正極集電体、２４…正極活物質層、３０…負極、３２…負極集電体、３４…負極活物質層、４０…積層体、５０…ケース、５２…金属箔、５４…高分子膜、６０，６２…リード、１００…リチウムイオン二次電池
【図１】
2018190519.tif 000006